【手続補正書】
【提出日】令和3年3月19日(2021.3.19)
【手続補正１】
【補正対象書類名】特許請求の範囲
【補正対象項目名】全文
【補正方法】変更
【補正の内容】
【特許請求の範囲】
【請求項１】
磁性層、非磁性層、ベース層およびバック層をこの順に有する層構造を有するテープ状の磁気記録媒体であって、
前記磁気記録媒体の平均厚みｔＴが、３．５μｍ≦ｔＴ≦５．５μｍであり、
前記磁性層には前記磁気記録媒体の長手方向に延びる複数のサーボバンドが設けられており、
前記磁性層は磁性粉と第一の結着剤を含み、
前記非磁性層は非磁性粉と第二の結着剤を含み、
前記ベース層はポリエステル系樹脂を含み、
前記磁気記録媒体を１／２インチ幅かつ２５０ｍｍの長さに切り出したサンプルに対して、温度２５℃相対湿度５０％の環境下において、前記サンプルの長手方向に０．２Ｎ、０．６Ｎ、及び１．０Ｎの荷重をこの順にかけ、０．２Ｎ及び１．０Ｎの荷重がかけられた場合において測定された前記サンプルの幅を用いて、以下の式より求めた、前記磁気記録媒体の長手方向のテンション変化に対する前記磁気記録媒体の幅方向の寸法変化量Δｗが、７００［ｐｐｍ／Ｎ］≦Δｗ≦２００００［ｐｐｍ／Ｎ］であり、
【数１】
2020166920.tif 000001
（但し、式中、Ｄ（０．２Ｎ）及びＤ（１．０Ｎ）はそれぞれ、前記サンプルの長手方向に０．２Ｎ及び１．０Ｎの荷重をかけたときの前記サンプルの幅を示す。）
且つ、
前記ベース層の、前記バック層側の表面粗度Ｒａｂｅが、４．２ｎｍ≦Ｒａｂｅ≦８．５ｎｍである、
前記磁気記録媒体。
【請求項２】
前記寸法変化量Δｗが、７５０［ｐｐｍ／Ｎ］≦Δｗ≦２００００［ｐｐｍ／Ｎ］である、請求項１に記載の磁気記録媒体。
【請求項３】
前記寸法変化量Δｗが、８００［ｐｐｍ／Ｎ］≦Δｗ≦２００００［ｐｐｍ／Ｎ］である、請求項１に記載の磁気記録媒体。
【請求項４】
前記寸法変化量Δｗが、７００［ｐｐｍ／Ｎ］≦Δｗ≦８００［ｐｐｍ／Ｎ］である、請求項１に記載の磁気記録媒体。
【請求項５】
前記磁気記録媒体の平均厚みｔＴが、３．５μｍ≦ｔＴ≦５．３μｍである、請求項１から４のいずれか一項に記載の磁気記録媒体。
【請求項６】
前記磁気記録媒体の平均厚みｔＴが、３．５μｍ≦ｔＴ≦５．２μｍである、請求項１から４のいずれか一項に記載の磁気記録媒体。
【請求項７】
前記磁性層の平均厚みｔmが３５ｎｍ≦ｔm≦１２０ｎｍである、請求項１から６のいずれか一項に記載の磁気記録媒体。
【請求項８】
前記ベース層の平均厚みが２．６μｍ以上５μｍ以下である、請求項１から７のいずれか一項に記載の磁気記録媒体。
【請求項９】
前記バック層の平均厚みｔbが、ｔb≦０．６μｍである、請求項１から８のいずれか一項に記載の磁気記録媒体。
【請求項１０】
前記表面粗度Ｒａｂｅが、４．５ｎｍ≦Ｒａｂｅ≦８．０ｎｍである、請求項１から９のいずれか一項に記載の磁気記録媒体。
【請求項１１】
前記表面粗度Ｒａｂｅが、４．５ｎｍ≦Ｒａｂｅ≦７．５ｎｍである、請求項１から９のいずれか一項に記載の磁気記録媒体。
【請求項１２】
前記表面粗度Ｒａｂｅが、５．０ｎｍ≦Ｒａｂｅ≦７．０ｎｍである、請求項１から９のいずれか一項に記載の磁気記録媒体。
【請求項１３】
前記磁性粉は、ε酸化鉄磁性粉、六方晶フェライト磁性粉、又はコバルトフェライト磁性粉を含む、請求項１から１２のいずれか一項に記載の磁気記録媒体。
【請求項１４】
前記磁性粉は、ε酸化鉄磁性粉を含み、
前記磁気記録媒体のＳＦＤ（Switching Field Distribution）曲線におけるメインピーク高さＸと磁場ゼロ付近のサブピークの高さＹとのピーク比Ｘ／Ｙが、３．０以上１００以下である、請求項１から１３のいずれか一項に記載の磁気記録媒体。
【請求項１５】
前記ε酸化鉄磁性粉の平均粒子サイズが８ｎｍ以上２２ｎｍ以下である、請求項１４に記載の磁気記録媒体。
【請求項１６】
前記磁性粉は、バリウムフェライト磁性粉を含み、
前記磁性層の平均厚みｔｍ［ｎｍ］が、３５ｎｍ≦ｔｍ≦１００ｎｍであり、
前記磁気記録媒体の垂直方向における保磁力Ｈｃが、１６０ｋＡ／ｍ以上２８０ｋＡ／ｍ以下である、
請求項１から１３のいずれか一項に記載の磁気記録媒体。
【請求項１７】
前記バリウムフェライト磁性粉の平均粒子サイズが１２ｎｍ以上２５ｎｍ以下である、請求項１６に記載の磁気記録媒体。
【請求項１８】
前記磁気記録媒体の温度膨張係数αが、６［ｐｐｍ／℃］≦α≦９［ｐｐｍ／℃］である、請求項１から１７のいずれか一項に記載の磁気記録媒体。
【請求項１９】
前記磁気記録媒体の湿度膨張係数βが、β≦５．５［ｐｐｍ／％ＲＨ］である、請求項１から１８のいずれか一項に記載の磁気記録媒体。
【請求項２０】
前記磁気記録媒体のポアソン比ρが、０．２５≦ρである、請求項１から１９のいずれか一項に記載の磁気記録媒体。
【請求項２１】
前記長手方向の弾性限界値σMDが、０．７［Ｎ］≦σMDである、請求項１から２０のいずれか一項に記載の磁気記録媒体。
【請求項２２】
前記弾性限界値σMDが、弾性限界測定を行う際の速度Ｖに依らない、請求項２１に記載の磁気記録媒体。
【請求項２３】
前記磁性層が垂直配向しているものである、請求項１から２２のいずれか一項に記載の磁気記録媒体。
【請求項２４】
前記磁性層は、３以上１１以下のサーボバンドを有する、請求項１から２３のいずれか一項に記載の磁気記録媒体。
【請求項２５】
前記磁性層は、前記長手方向に平行な複数の記録トラックを形成可能に構成され、
前記記録トラックの幅は、２μｍ以下である、
請求項１から２４のいずれか一項に記載の磁気記録媒体。
【請求項２６】
磁性面と該磁性面とは反対側となるバック面とを有し、
前記磁性面と前記バック面の層間摩擦係数μが、０．２０≦μ≦０．８３である、
請求項１から２５のいずれか一項に記載の磁気記録媒体。
【請求項２７】
前記バック層の表面粗度Ｒａｂが、３．０ｎｍ≦Ｒａｂ≦７．５ｎｍである、請求項１から２６のいずれか一項に記載の磁気記録媒体。
【請求項２８】
前記磁気記録媒体の垂直方向における角形比が６５％以上である、請求項１から２７のいずれか一項に記載の磁気記録媒体。
【請求項２９】
前記磁気記録媒体の垂直方向における角形比が７３％以上である、請求項１から２８のいずれか一項に記載の磁気記録媒体。
【請求項３０】
前記磁気記録媒体の垂直方向における保磁力Ｈｃが、２２０ｋＡ／ｍ以上３１０ｋＡ／ｍ以下である、請求項１から２９のいずれか一項に記載の磁気記録媒体。
【請求項３１】
前記第一の結着剤が、ポリウレタン系樹脂または塩化ビニル系樹脂を含む、請求項１から３０のいずれか一項に記載の磁気記録媒体。
【請求項３２】
前記第二の結着剤が、ポリウレタン系樹脂または塩化ビニル系樹脂を含む、請求項１から３１のいずれか一項に記載の磁気記録媒体。
【請求項３３】
前記サーボバンドには、複数のハの字状のサーボパターンが記録されている、請求項１から３２のいずれか一項に記載の磁気記録媒体。
【請求項３４】
前記磁気記録媒体の幅が１１ｍｍ以上１９ｍｍ以下である、請求項１から３３のいずれか一項に記載の磁気記録媒体。
【請求項３５】
請求項１から３４のいずれか一項に記載の磁気記録媒体と、
カートリッジケースと、
リールを含み、
前記磁気記録媒体が、前記リールに巻き取られた状態で前記カートリッジケース内に収容されている磁気記録カートリッジ。
【手続補正２】
【補正対象書類名】明細書
【補正対象項目名】０００６
【補正方法】変更
【補正の内容】
【０００６】
本技術は、
磁性層、非磁性層、ベース層およびバック層をこの順に有する層構造を有するテープ状の磁気記録媒体であって、
前記磁気記録媒体の平均厚みｔＴが、３．５μｍ≦ｔＴ≦５．５μｍであり、
前記磁性層には前記磁気記録媒体の長手方向に延びる複数のサーボバンドが設けられており、
前記磁性層は磁性粉と第一の結着剤を含み、
前記非磁性層は非磁性粉と第二の結着剤を含み、
前記ベース層はポリエステル系樹脂を含み、
前記磁気記録媒体を１／２インチ幅かつ２５０ｍｍの長さに切り出したサンプルに対して、温度２５℃相対湿度５０％の環境下において、前記サンプルの長手方向に０．２Ｎ、０．６Ｎ、及び１．０Ｎの荷重をこの順にかけ、０．２Ｎ及び１．０Ｎの荷重がかけられた場合において測定された前記サンプルの幅を用いて、以下の式より求めた、前記磁気記録媒体の長手方向のテンション変化に対する前記磁気記録媒体の幅方向の寸法変化量Δｗが、７００［ｐｐｍ／Ｎ］≦Δｗ≦２００００［ｐｐｍ／Ｎ］であり、
【数１】
2020166920.tif 000002
（但し、式中、Ｄ（０．２Ｎ）及びＤ（１．０Ｎ）はそれぞれ、前記サンプルの長手方向に０．２Ｎ及び１．０Ｎの荷重をかけたときの前記サンプルの幅を示す。）
且つ、
前記ベース層の、前記バック層側の表面粗度Ｒａｂｅが、４．２ｎｍ≦Ｒａｂｅ≦８．５ｎｍである、
前記磁気記録媒体を提供する。
前記寸法変化量Δｗは、７５０［ｐｐｍ／Ｎ］≦Δｗ≦２００００［ｐｐｍ／Ｎ］でありうる。
前記寸法変化量Δｗは、８００［ｐｐｍ／Ｎ］≦Δｗ≦２００００［ｐｐｍ／Ｎ］でありうる。
前記寸法変化量Δｗが、７００［ｐｐｍ／Ｎ］≦Δｗ≦８００［ｐｐｍ／Ｎ］でありうる。
前記磁気記録媒体の平均厚みｔＴは、３．５μｍ≦ｔＴ≦５．３μｍでありうる。
前記磁気記録媒体の平均厚みｔＴは、３．５μｍ≦ｔＴ≦５．２μｍでありうる。
前記磁性層の平均厚みｔmは３５ｎｍ≦ｔm≦１２０ｎｍでありうる。
前記ベース層の平均厚みが２．６μｍ以上５μｍ以下でありうる。
前記バック層の平均厚みｔbは、ｔb≦０．６μｍでありうる。
前記表面粗度Ｒａｂｅが、４．５ｎｍ≦Ｒａｂｅ≦８．０ｎｍでありうる。
前記表面粗度Ｒａｂｅが、４．５ｎｍ≦Ｒａｂｅ≦７．５ｎｍでありうる。
前記表面粗度Ｒａｂｅが、５．０ｎｍ≦Ｒａｂｅ≦７．０ｎｍでありうる。
前記磁性層は磁性粉および結着剤を含み、
前記磁性粉は、ε酸化鉄磁性粉、六方晶フェライト磁性粉、又はコバルトフェライト磁性粉を含みうる。
前記磁性粉は、ε酸化鉄磁性粉を含み、
前記磁気記録媒体のＳＦＤ（Switching Field Distribution）曲線におけるメインピーク高さＸと磁場ゼロ付近のサブピークの高さＹとのピーク比Ｘ／Ｙが、３．０以上１００以下でありうる。
前記ε酸化鉄磁性粉の平均粒子サイズが８ｎｍ以上２２ｎｍ以下でありうる。
前記磁性粉は、バリウムフェライト磁性粉を含み、
前記磁性層の平均厚みｔｍが、３５ｎｍ≦ｔｍ≦１００ｎｍであり、
前記磁気記録媒体の垂直方向における保磁力Ｈｃが、１６０ｋＡ／ｍ以上２８０ｋＡ／ｍ以下であってよい。
前記バリウムフェライト磁性粉の平均粒子サイズが１２ｎｍ以上２５ｎｍ以下でありうる。
前記磁気記録媒体の温度膨張係数αが、６［ｐｐｍ／℃］≦α≦９［ｐｐｍ／℃］でありうる。
前記磁気記録媒体の湿度膨張係数βが、β≦５．５［ｐｐｍ／％ＲＨ］でありうる。
前記磁気記録媒体のポアソン比ρが、０．２５≦ρでありうる。
前記長手方向の弾性限界値σMDが、０．７［Ｎ］≦σMDでありうる。
前記弾性限界値σMDが、弾性限界測定を行う際の速度Ｖに依らないものであってよい。
前記磁性層が垂直配向しているものでありうる。
前記磁性層は、３以上１１以下のサーボバンドを有しうる。
前記磁性層は、前記長手方向に平行な複数の記録トラックを形成可能に構成され、
前記記録トラックの幅は、２μｍ以下でありうる。
前記ベース層は、ポリエステル系樹脂を含みうる。
磁性面と該磁性面とは反対側となるバック面とを有し、
前記磁性面と前記バック面の層間摩擦係数μが、０．２０≦μ≦０．８３でありうる。
前記バック層の表面粗度Ｒａｂが、３．０ｎｍ≦Ｒａｂ≦７．５ｎｍでありうる。
前記磁気記録媒体の垂直方向における角形比が６５％以上でありうる。
前記磁気記録媒体の垂直方向における角形比が７３％以上でありうる。
前記磁気記録媒体の垂直方向における保磁力Ｈｃが、２２０ｋＡ／ｍ以上３１０ｋＡ／ｍ以下でありうる。
前記第一の結着剤が、ポリウレタン系樹脂または塩化ビニル系樹脂を含んでよい。
前記第二の結着剤が、ポリウレタン系樹脂または塩化ビニル系樹脂を含んでよい。
前記サーボバンドには、複数のハの字状のサーボパターンが記録されてよい。
前記磁気記録媒体の幅が１１ｍｍ以上１９ｍｍ以下であってよい。
本技術は、
前記磁気記録媒体と、
カートリッジケースと、
リールを含み、
前記磁気記録媒体が、前記リールに巻き取られた状態で前記カートリッジケース内に収容されている磁気記録カートリッジも提供する。